(57)【特許請求の範囲】
【請求項１】
リーダライタに認識させたい非接触ＩＣタグと、認識させたくない非接触ＩＣタグとの区分け方法であって、認識したい非接触ＩＣタグと、認識させたくない非接触ＩＣタグとを、導電性繊維を含み、１ＧＨｚにおける透過減衰量が３〜１５ｄＢである非接触電波認識用電磁波吸収布帛で区分することを特徴とする非接触ＩＣタグの区分け方法。
【請求項２】
非接触電波認識用電磁波吸収布帛の導電性繊維が硫化銅結合繊維または銀メッキ繊維から選ばれる少なくとも１種である請求項１記載の非接触ＩＣタグの区分け方法。
【請求項３】
非接触電波認識用電磁波吸収布帛の導電性繊維の比抵抗が１０−４〜１０１Ω・ｃｍである請求項１または２記載の非接触ＩＣタグの区分け方法。
【請求項４】
非接触電波認識用電磁波吸収布帛がさらに非導電性繊維を含み、該非導電性繊維と少なくとも１本の前記導電性繊維とが引き揃えられて、またはＺ若しくはＳ撚りされて形成されたものである請求項１〜３いずれか記載の非接触ＩＣタグの区分け方法。
【請求項５】
非接触電波認識用電磁波吸収布帛の厚みが５００μｍ〜４ｍｍの範囲である請求項１〜４いずれかに記載の非接触ＩＣタグの区分け方法。
【発明の詳細な説明】
【技術分野】
【０００１】
本発明は、たとえば、非接触ＩＣタグおよびリーダライタ複合周辺装置を用いて物品管理を行う物流倉庫等において、書込み及び読取りのために認識したい非接触ＩＣタグと既に読取りがすんだ等の理由で認識したくない非接触ＩＣタグとを適切に区分したり、不慮または故意による第三者からの電磁波放射によって非接触ＩＣタグの回路が破壊されたりデータが改ざんされるのを防止するにあたり、好適に用いることができる非接触電波認識用電磁波吸収布帛およびこれを用いた非接触タグの区分け方法に関する。
【背景技術】
【０００２】
近年、ＲＦＩＤ（Ｒａｄｉｏ Ｆｒｅｑｕｅｎｃｙ Ｉｄｅｎｔｉｆｉｃａｔｉｏｎ）と
称される非接触型ＩＣタグに関する技術が急速に進歩してきており、物流業界では、バー
コードに代わる商品識別・在庫管理技術として、早くから適用範囲の拡大が期待されてき
た。
【０００３】
しかしながら、国内の多くの店舗や物流倉庫は限られたスペースで大量の商品を取り扱
うため、例えば、出入庫時、非接触ＩＣタグおよびリーダライタ複合周辺装置を用いて、
商品情報の読取りを行う際、近くに置いてある、既に読取りの済んだ別の商品を意図せず
読んでしまう、あるいは過って情報を書換えてしまうといった問題があった。
【０００４】
また、システムが立ち上がるにつれ、不慮または故意による第三者の電磁波放射によっ
て非接触ＩＣタグの回路破壊やデータの改ざんが行われる場合も想定され、安全面からそ
の対策が急がれていた。
【０００５】
特許文献１には、通常の可紡性繊維と金属線材を撚り合わせた混合糸を織成してなり、
高い電磁波シールド性（６５ｄＢ〜７０ｄＢ）を有する繊維織物が開示されている。しか
しながら、このような繊維織物は、電磁波を反射する性質を持つため、リーダライタから
の電磁波と繊維織物からの反射波が逆位相で打ち消しあい、リーダライタと非接触ＩＣタ
グが通信可能な距離であるにもかかわらず、読み書きができない位置、いわゆるヌル点が
、電磁波長のλ／４間隔で多数発生するといった問題があった。また、これとは逆に、リ
ーダライタからの電磁波とカーテンからの反射波が同位相となって強め合い、通常読みと
れない場所にある別の非接触ＩＣタグを意図せず読んでしまうといった問題もあった。  
【０００６】
このような反射波の発生しない電磁波吸収カーテンとして、半導電性セラミクス繊維で
構成されたカーテンが特許文献２に開示されている。しかし、セラミクス繊維は剛性が高
く柔軟性に欠け、高価であるため価格アップを招いていた。
【０００７】
さらに、特許文献３には、導電性繊維と非導電性繊維が混繊された布帛が開示されてい
る。しかしながら、特許文献３は、電線（ケーブル）に被覆してノイズ成分を除去するも
のであり、非接触ＩＣタグおよびリーダライタ複合周辺装置におけるヌル点発生や非接触
ＩＣタグの認識、区分等、非接触ＩＣの実用化に際する今日の技術的課題に対して何らか
の解決策を示唆するものではなかった。
【特許文献１】特開２００６−１２４９００号公報
【特許文献２】特開２００１−１３５１３５号公報
【特許文献３】特開２００２−２９９８７７号公報
【発明の開示】
【発明が解決しようとする課題】
【０００８】
本発明は、たとえば、非接触ＩＣタグおよびリーダライタ複合周辺装置を用いて物品管
理を行う物流倉庫等において、リーダライタと非接触ＩＣタグが通信可能な距離であるに
もかかわらず読み書きができない位置、いわゆるヌル点の発生を防ぎ、書込み及び読取り
等のために認識したい非接触ＩＣタグと既に読取りが済んだ等の理由から認識したくない
非接触ＩＣタグとを適切に区分したり、不慮または故意による第三者からの電磁波放射に
よって非接触ＩＣタグの回路破壊やデータの改ざんを防止することが可能な電磁波吸収布
帛を提供することにある。
【課題を解決するための手段】
【０００９】
上記課題を解決するための本発明は、次の（１）〜（５）のいずれかの構成を特徴とするものである。
（１）導電性繊維を含み、１ＧＨｚにおける透過減衰量が３〜１５ｄＢである非接触電波認識用電磁波吸収布帛。
（２）前記導電性繊維が硫化銅結合繊維または銀メッキ繊維から選ばれる少なくとも１種である、前記（１）記載の非接触電波認識用電磁波吸収布帛。
（３）前記導電性繊維の比抵抗が１０−４〜１０１Ω・ｃｍである、前記（１）または（２）記載の非接触電波認識用電波吸収布帛。
（４）さらに非導電性繊維を含み、該非導電性繊維と少なくとも１本の前記導電性繊維とが引き揃えられて、またはＺ若しくはＳ撚りされて形成された、前記（１）〜（３）いずれか記載の非接触電波認識用電波吸収布帛。
（５）厚みが５００μｍ〜４ｍｍの範囲である、前記（１）〜（４）いずれかに記載の非接触電波認識用電波吸収布帛。
そして、リーダライタに認識させたい非接触ＩＣタグと、認識させたくない非接触ＩＣタグとを、前記いずれかの非接触電波認識用電波吸収布帛で区分することを特徴とする非接触ＩＣタグの区分け方法である。
【発明の効果】
【００１０】
本発明によれば、以下に説明するとおり、たとえば非接触ＩＣタグおよびリーダライタ
複合周辺装置を用いて物品管理を行う物流倉庫等において、書込み及び読取り等のために
認識したい非接触ＩＣタグと既に読取り済みなどの理由から認識したくない非接触ＩＣタ
グとを適切に区分したり、不慮または故意による第三者からの電磁波放射によって非接触
ＩＣタグの回路破壊やデータの改ざんを防止することが可能な電磁波吸収布帛を提供する
ことができる。
【発明を実施するための最良の形態】
【００１１】
本発明の電波吸収布帛は、導電性繊維を含み、かつ１ＧＨｚにおける透過減衰量が３〜
２０ｄＢであることが重要である。透過減衰量が２０ｄＢ（すなわち入射電磁波１に対し
て透過電磁波が０．１）より大きいと、電磁波を主に反射するため、リーダライタからの
入射波と電波吸収布帛からの反射波が逆位相で打ち消しあい、リーダライタと非接触ＩＣ
タグとが通信可能な距離であるにもかかわらず読み書きができない位置、いわゆるヌル点
が多数発生してしまう。一方、透過減衰量が３ｄＢ（すなわち入射電磁波１に対して透過
電磁波が０．７）より小さいと、電磁波を主に透過するため、認識したくないタグまで同
時に読んでしまう。ヌル点は１〜２点程度発生しても、実用上、さしつかえないことが多
いが、ヌル点の数を極力少なくして、通信領域の信頼性をより高めたい場合などには、よ
り好ましい透過減衰量として、上限を１０ｄＢ（すなわち入射電磁波１に対して透過電磁
波が０．３２）とするのが好ましい。
【００１２】
導電性繊維としては、炭素繊維、炭化ケイ素繊維、硫化銅結合繊維、金属繊維、金属メ
ッキ繊維の他に、ポリエチレンテレフタレート、ポリブチレンテレフタレート、ポリ乳酸
等のポリエステル系樹脂、ナイロン−６、ナイロン−６６等のポリアミド系樹脂に導電性
カーボン粉を分散した複合繊維（均一分散型、芯鞘型、カーボン筋状分散型）も好ましく
使用することができ、導電性繊維の形状は、短繊維、長繊維、紡績糸、混繊糸いずれであ
ってもよい。なかでも、硫化銅結合繊維または銀メッキ繊維から選ばれる少なくとも１種
であるのが、布帛化に必要なしなやかさと安定した導電性を兼ね備えるためさらに望まし
い。
【００１３】
前記導電性繊維の比抵抗は１０−４〜１０１Ω・ｃｍの範囲内、より好ましくは１０−
１〜１０１Ω・ｃｍの範囲内であるのが望ましい。比抵抗が大きすぎると必要な透過減衰
量が得られない場合があり、低すぎると、反射波が強くなる傾向にある。
【００１４】
前記導電性繊維の布帛重量に対する重量割合としては導電性繊維が１００重量％でも差
し支えない。しかし、透過減衰量と経済性の両立を考慮すると、１〜２５重量％、より好
ましくは、１〜１０重量％、さらに好ましくは１〜５重量％の範囲内とするのが望ましい
。前記導電性繊維の布帛重量に対する重量割合は導電性繊維の比抵抗によっても異なる。
比抵抗が小さい場合はその重量割合は少なくてよく、比抵抗が大きい場合は比較的多くな
る。
【００１５】
布帛は、不織布、織物、編物いずれであってもよい。不織布としては、例えば、湿式不
織布、レジンボンド式乾式不織布、サーマルボンド式乾式不織布、スパンボンド式乾式不
織布、ニードルパンチ式乾式不織布、ウォータージェットパンチ式乾式不織布、メルトブ
ロー式乾式不織布またはフラッシュ紡糸式乾式不織布等を挙げることができるが、湿式不
織布（抄紙不織布）は、水流で混合するので、ニードルパンチのように導電性繊維を傷つ
ける可能性がある乾式法に比べて、比抵抗を維持することができ、結果、少量の導電性繊
維済むので経済的である。
【００１６】
物流倉庫等で、複数回の使用に耐える耐久性、強度保持率を考慮すると、布帛は織編物
とするのが特に望ましい。前記織編物は、非導電性繊維と少なくとも１本の導電性繊維と
を引き揃え、またはＺ若しくはＳ撚りして形成するのがこのましい。導電性繊維が低密度
の部分から電磁波が透過してしまったり、逆に高密度部分で反射波が強くなったりするこ
となく、導電性繊維を布帛中に均一に保持することができるためである。
【００１７】
また、織物としては、平織、朱子織、斜文織、もじり織、伯爵織、しころ織、琥珀織、
三原織組織の変化織など適宜用いることができる。一方、編物としてもよく、経編、緯編
など適宜用いることができ、経糸および緯糸挿入ラッセル編なども好ましく使用できる。
【００１８】
本発明の電磁波吸収布帛は、厚みが５００μｍ〜４ｍｍ、より好ましくは１〜３ｍｍの
範囲であるのが好ましい。上記範囲の厚みとすることで、電磁波を布帛中に取り込むこと
ができる。電磁波が布帛を通過する間に、導電性繊維に微弱な電流を流すことによる電磁
波減衰が期待できるためである。
【００１９】
本発明の電磁波吸収布帛は、たとえば非接触ＩＣタグおよびリーダライタ複合周辺装置
を用いて物品管理を行う物流倉庫等において、入荷した物品に付された非接触ＩＣタグの
認識を行う空間と、既に認識済みの物品を保管している空間を仕切るカーテンとして好ま
しく使用することができる。カーテンの形態としては、ドレープカーテン、ブラインドカ
ーテン、アコーディオンカーテン、ロールカーテンなど、いずれの形態でも好ましく使用
でき、暖簾の形態でもよい。また、不慮または故意による第三者からの電磁波放射によっ
て非接触ＩＣタグの回路破壊やデータの改ざん防止を目的とした、保管してある物品を覆
うカバーとしても好ましく使用できる。
【実施例】
【００２０】
［測定方法］
（１）透過減衰量
透過減衰量の測定は、関西電子工業振興センター法（ＫＥＣ法）に従い、測定周波数１
ＧＨｚ、ｎ＝３で測定を行い、１ＧＨｚの電界の透過減衰量（ｄＢ）の平均値を採用した
。
【００２１】
（２）比抵抗
導電性繊維を長さ１０ｃｍにカットし、試験片とした。この両端部に導電性樹脂ペース
ト（藤倉化成製ドータイト）を少量塗布、ドライヤーの熱風をかけて乾燥させ、温度２０
℃、湿度６５％の条件下で２４時間以上放置させて調湿した。該試験片の両端の導電性樹
脂部を金属製クリップではさみ、テスターを前記導電性クリップに接し、１０Ｖの電圧を
かけてその抵抗値（Ω）を測定した。そして、比抵抗（ρ）（Ω・ｃｍ）＝Ｒ×（Ｓ／Ｌ
）により、試験片の比抵抗を求め、これを３試料片について行い、その平均値を採用した
。なお、Ｒは試験片の抵抗値（Ω）、Ｓは断面積（ｃｍ２）、及びＬは金属製クリップ間
の長さ（ｃｍ）を示す。ここで、試験片の断面積は、繊維を顕微鏡下で観察することによ
り算出した。
【００２２】
（３）非接触ＩＣタグの認識試験
２．４５ＧＨｚマイクロ波方式の据え置き型リーダライタを、アンテナ中央部が床から
高さ８５ｃｍになるよう設置した。そこに、２．４５ＧＨｚパッシブ型非接触ＩＣタグ（
大きさ１ｃｍ×５ｃｍ）を２枚用意し、書込み及び読取りなどの際、認識したくないタグ
をタグＡ、認識したいタグをタグＢとした。このうち、タグＡは、前記アンテナ中心から
７０ｃｍの距離に固定、タグＢは、タグＡとアンテナ中心を結ぶ線上を移動可能とした。
試料の大きさは、３０ｃｍ×３０ｃｍとし、タグＡとタグＢの間に挿入、試料中心がタグ
Ａの中心に重なるよう、試料をタグＡ前面に設置した。尚、上記試験に係るアンテナ、タ
グ、試料の配置図を図１に示す。
【００２３】
Ａ．タグＡの遮蔽
リーダライタから電磁波を放射し、タグＡに書込み及び読取りを試み、いずれも成功し
なかった場合を◎、片方が成功した場合を○、いずれも成功した場合を×とした。
【００２４】
Ｂ．タグＢの認識
リーダライタから電磁波を放射しながら、タグＢを、試料中心からアンテナ中心に向か
う線上を速度３ｃｍ／分で少しずつ移動させた。タグＢを認識しない点（ヌル点）が０個
の場合を◎、１〜２個の場合を○、３個以上の場合を×とした。
【００２５】
［実施例１］
（導電性繊維）
日本蚕毛染色社製硫化銅結合繊維サンダーロン混紡糸３２番手（ポリエチレンテレフタ
レート９０重量％、サンダーロン１０％）を導電性繊維とした。比抵抗は３．３×１００
Ω・ｃｍであった。なお、本明細書において「番手」とはメートル番手によるものである。
【００２６】
（電磁波吸収布帛）
前記混紡糸を６本引き揃え、ニット編物とし、厚さ３ｍｍの電波吸収布帛を得た。この
電波吸収布帛の透過減衰量は７ｄＢであった。また、この電波吸収布帛を用いて非接触Ｉ
Ｃタグの認識試験を行った結果、タグＡの遮蔽は◎、タグＢの認識は◎であり、ヌル点が
発生することなく、認識したい非接触ＩＣタグと、認識したくない非接触ＩＣタグを良好
に区分することができた。
【００２７】
［実施例２］
（導電性繊維）
日本蚕毛染色社製サンダーロン混紡糸４０番手（綿８５重量％、サンダーロン１５％）
を導電性繊維とした。比抵抗は４．０×１００Ω・ｃｍであった。
【００２８】
（電磁波吸収布帛）
前記混紡糸を７本引き揃え、ニット編物とし、厚さ３ｍｍの電波吸収布帛を得た。この
電波吸収布帛の透過減衰量は８ｄＢであった。また、この電波吸収布帛を用いて非接触Ｉ
Ｃタグの認識試験を行った結果、タグＡの遮蔽は◎、タグＢの認識は◎であり、ヌル点が
発生することなく、認識したい非接触ＩＣタグと、認識したくない非接触ＩＣタグを良好
に区分することができた。
【００２９】
［実施例３］
（導電性繊維）
日本蚕毛染色社製サンダーロン混紡糸６４番手を導電性繊維とした。比抵抗は１．０×
１０−１Ω・ｃｍであった。
【００３０】
（電磁波吸収布帛）
綿紡績糸３３．８番手  ５本と、前記混紡糸  １本を引き揃え、ニット編物とし、厚さ
３ｍｍの電波吸収布帛を得た。
この電波吸収布帛の透過減衰量は８ｄＢであった。また、この電波吸収布帛を用いて非接
触ＩＣタグの認識試験を行った結果、タグＡの遮蔽は◎、タグＢの認識は◎であり、ヌル
点が発生することなく、認識したい非接触ＩＣタグと、認識したくない非接触ＩＣタグを
良好に区分することができた。
【００３１】
［実施例４］
（導電性繊維）
実施例３と同じ混紡糸を導電性繊維とした。
【００３２】
（電磁波吸収布帛）
綿紡績糸３３．８番手  ４本と、前記混紡糸  ２本を引き揃え、ニット編物とし、厚さ
３ｍｍの電波吸収布帛を得た。
【００３３】
この電波吸収布帛の透過減衰量は１２ｄＢであった。この電波吸収布帛を用いて非接触
ＩＣタグの認識試験を行った結果、タグＡの遮蔽は◎、タグＢの認識は◎であり、ヌル点
が発生することなく、認識したい非接触ＩＣタグと、認識したくない非接触ＩＣタグを良
好に区分することができた。
【００３４】
［実施例５］
（導電性繊維）
実施例３と同じ混紡糸を導電性繊維とした。
【００３５】
（電磁波吸収布帛）
前記混紡糸  ２本を引き揃え、ニット編物とし、厚さ１ｍｍの電波吸収布帛を得た。
この電波吸収布帛の透過減衰量は１３ｄＢであった。また、この電波吸収布帛を用いて非
接触ＩＣタグの認識試験を行った結果、タグＡの遮蔽は◎、タグＢの認識は◎であり、ヌ
ル点が発生することなく、認識したい非接触ＩＣタグと、認識したくない非接触ＩＣタグ
を良好に区分することができた。
【００３６】
［実施例６］
（導電性繊維）
サンダーロンフィラメント糸４４ｄｔｅｘ／１３Ｆを導電性繊維とした。比抵抗は２．
５×１０−１Ω・ｃｍであった。
【００３７】
（電磁波吸収布帛）
綿紡績糸３３．８番手  ６本と、前記フィラメント糸  １本を引き揃え、ニット編物と
し、厚さ３ｍｍの電波吸収布帛を得た。
【００３８】
この電波吸収布帛の透過減衰量は１５ｄＢであった。また、この電波吸収布帛を用いて
非接触ＩＣタグの認識試験を行った結果、タグＡの遮蔽は◎、タグＢの認識は◎であり、
ヌル点が発生することなく、認識したい非接触ＩＣタグと、認識したくない非接触ＩＣタ
グを良好に区分することができた。
【００３９】
［実施例７］＜参考例＞
（導電性繊維）
銀メッキフィラメント糸３３ｄｔｅｘ／１２Ｆを導電性繊維とした。比抵抗は２．４×１０−４Ω・ｃｍであった。
【００４０】
（電磁波吸収布帛）
綿紡績糸３３．８番手  ６本と、前記フィラメント糸  １本を引き揃え、ニット編物と
し、厚さ３ｍｍの電波吸収布帛を得た。
【００４１】
この電波吸収布帛の透過減衰量は２０ｄＢであった。また、この電波吸収布帛を用いて
非接触ＩＣタグの認識試験を行った結果、タグＡの遮蔽は◎、タグＢの認識は○であり、
電波吸収布帛の手前３ｃｍのところにヌル点１点が発生したものの、認識したい非接触Ｉ
Ｃタグと、認識したくない非接触ＩＣタグを区分することができた。
【００４２】
［実施例８］
（導電性繊維）
実施例３と同じ混紡糸を導電性繊維とした。
【００４３】
（電磁波吸収布帛）
ポリフェニレンサルファイド紡績糸３３．８番手  ５本と、上記導電性繊維１本を引き
揃え、ニット編物とし、厚さ３ｍｍの電波吸収布帛を得た。
【００４４】
この電波吸収布帛の透過減衰量は８ｄＢであった。また、この電波吸収布帛を用いて非
接触ＩＣタグの認識試験を行った結果、タグＡの遮蔽は◎、タグＢの認識は◎であり、ヌ
ル点が発生することなく、認識したい非接触ＩＣタグと、認識したくない非接触ＩＣタグ
を良好に区分することができた。
【００４５】
［実施例９］
（導電性繊維）
実施例６と同じフィラメント糸を導電性繊維とした。
【００４６】
（電磁波吸収布帛）
ナイロンフィラメント糸  ２８０ｄｔｅｘ／４８Ｆ  ８本と、上記導電性繊維１本を引
き揃え、ラッセル編物とし、厚さ３ｍｍの電波吸収布帛を得た。
【００４７】
この電波吸収布帛の透過減衰量は１３ｄＢであった。また、この電波吸収布帛を用いて
非接触ＩＣタグの認識試験を行った結果、タグＡの遮蔽は◎、タグＢの認識は◎であり、
ヌル点が発生することなく、認識したい非接触ＩＣタグと、認識したくない非接触ＩＣタ
グを良好に区分することができた。
【００４８】
［実施例１０］
（導電性繊維）
日本蚕毛染色社製硫化銅結合繊維サンダーロン混紡糸３２番手（ポリエチレンテレフタ
レート９０重量％、サンダーロン１０％）を導電性繊維とした。比抵抗は３．３×１００
Ω・ｃｍであった。
【００４９】
（電磁波吸収布帛）
綿紡績糸３３．８番手  ３本と、前記混紡糸  ３本を引き揃え、ニット編物とし、厚さ
３ｍｍの電波吸収布帛を得た。
【００５０】
この電波吸収布帛の透過減衰量は３ｄＢであった。また、この電波吸収布帛を用いて
非接触ＩＣタグの認識試験を行った結果、タグＡの遮蔽は○、タグＢの認識は◎であり、
認識したい非接触ＩＣタグと、認識したくない非接触ＩＣタグを良好に区分することができた。
【００５１】
［比較例１］
ポリエチレンテレフタレートフィラメント糸  ２９２ｄｔｅｘ／４８Ｆ  ５本と、直径
８０μmのステンレス繊維を混撚した糸を使用して、厚さ３ｍｍのニット編物とし、比較
例１とした。
【００５２】
このニット編物の透過減衰量は６０ｄＢであった。また、このニット編物を用いて非接
触ＩＣタグの認識試験を行った結果、タグＡの遮蔽は◎であったが、タグＢの認識につい
ては、十分通信可能な距離であるにもかかわらず、電波吸収布帛の手前３ｃｍのところか
ら、約３ｃｍ間隔でヌル点が合計６点以上発生し、×であった。
【００５３】
［比較例２］
比較例１と同じポリエチレンテレフタレートフィラメント糸  ２９２ｄｔｅｘ／４８Ｆ
５本をひき揃え、厚さ３ｍｍのニット編物とし、比較例２とした。
【００５４】
このニット編物の透過減衰量は０ｄＢであった。また、このニット編物を用いて非接触
ＩＣタグの認識試験を行った結果、タグＡの遮蔽は×であり、タグＢの認識は◎であった
。すなわち、認識したくないタグを適切に区分することができなかった。
【００５５】
［比較例３］
（導電性繊維）
日本蚕毛染色社製硫化銅結合繊維サンダーロン混紡糸３２番手（ポリエチレンテレフタ
レート９０重量％、サンダーロン１０％）を導電性繊維とした。比抵抗は３．３×１００
Ω・ｃｍであった。
【００５６】
（電磁波吸収布帛）
綿紡績糸３３．８番手  ５本と、前記混紡糸  １本を引き揃え、ニット編物とし、厚さ
３ｍｍの電波吸収布帛を得た。
【００５７】
この電波吸収布帛の透過減衰量は１ｄＢであった。また、この電波吸収布帛を用いて
非接触ＩＣタグの認識試験を行った結果、タグＡの遮蔽は×、タグＢの認識は◎であり、
認識したい非接触ＩＣタグと、認識したくない非接触ＩＣタグを良好に区分することができなかった。
【００５８】
なお、上記実施例１〜１０、比較例１〜３における条件、結果を表１に示す。
【００５９】
【表１】
0005169521.tif 000002
【産業上の利用可能性】
【００６０】
本発明の電磁波吸収布帛は、薄材でありながら高度な電磁波吸収機能を備えるものであ
り、たとえば非接触ＩＣタグおよび周辺リーダライタ装置を使用する店舗や物流倉庫、図
書館、工場において、空間を間仕切るカーテンや、物品を覆うカバーに用いることにより
、認識したい非接触ＩＣタグと認識したくない非接触ＩＣタグとを適切に区分したり、不
慮または故意による第三者からの電磁波放射によって非接触ＩＣタグの回路が破壊された
りデータが改ざんされるのを防止することができる。
【図面の簡単な説明】
【００６１】
【図１】本発明の非接触ＩＣタグ認識試験に係るアンテナ、タグ、試料の配置図である。
【符号の説明】
【００６２】
１：アンテナ
２：タグＢ
３：試料
４：タグＡ
【図１】
0005169521.tif 000003